(57)【要約】【課題】  塵埃を的確に除去するとともに、糊残りが少なく、フェルールの端面やガイドピンも含めて充分に清掃できるクリーナを提供する。【解決手段】  ガイドピンが突設されたコネクタの端面と向かい合う露出面を有する粘着剤層であって、ガイドピンとの接触によって弾性変形可能な粘着剤層と、少なくとも露出面を露出させて粘着剤層を保持する保持壁を有する保持部であって、ガイドピンから保持壁に至るまでの距離がガイドピンの長さよりも長くなる位置に、ガイドピンを粘着剤層に接触させることができる保持部と、を備える。【選択図】  図４
2018074468.tif 000002
【特許請求の範囲】
【請求項１】
ガイドピンが突設されたコネクタの端面と向かい合う露出面を有する粘着剤層であって、前記ガイドピンとの接触によって弾性変形可能な粘着剤層と、
少なくとも前記露出面を露出させて前記粘着剤層を保持する保持壁を有する保持部であって、前記ガイドピンから前記保持壁に至るまでの距離が前記ガイドピンの長さよりも長くなる位置に、前記ガイドピンを前記粘着剤層に接触させることができる保持部と、
を備えるクリーナ。
【請求項２】
前記粘着剤層は、前記露出面に対して垂直で、かつ互いに向かい合う第１の粘着剤側面と第２の粘着剤側面とを有し、
前記保持部は、互いに向かい合う第１の保持側面と第２の保持側面とを有し、
前記保持部は、前記第１の粘着剤側面が前記第１の保持側面と向かい合い、前記第２の粘着剤側面が前記第２の保持側面と向かい合い、前記第１の保持側面と前記第２の保持側面との間に前記粘着剤層を挟んで前記粘着剤層を保持し、
前記第１の保持側面及び第２の保持側面から前記ガイドピンに至るまでの距離が前記ガイドピンの長さよりも長くなる位置に、前記ガイドピンを前記粘着剤層に接触させる請求項１に記載のクリーナ。
【請求項３】
前記保持部は、前記ガイドピンの長手方向に沿って前記ガイドピンの全体を前記粘着剤層に収納可能な深さを有し、
前記第１の保持側面及び前記第２の保持側面は、コネクタに向かう先端部を有し、
前記露出面が、前記先端部よりも突出している請求項２に記載のクリーナ。
【発明の詳細な説明】
【技術分野】
【０００１】
本発明は、粘着力によって塵埃を除去するクリーナに関する。特に、光コネクタなどのコネクタのフェルールの端面に存在する塵埃を除去するクリーナに関する。
【背景技術】
【０００２】
光コネクタなどのコネクタは、光ファイバを保持するためのフェルールを有する。コネクタ同士が接続されていないときには、フェルールの端面は露出した状態となり、フェルールの端面に塵埃が存在しやすい状態となる。フェルールの端面に塵埃が存在する場合には、フェルール同士を密着させることができず、間隙が生ずることで空気が介在し、光信号を適切に（効率よく）伝達させることができない。このため、フェルールの端面を清掃するための様々な清掃用具が考案されている。【０００３】
例えば、フェルールの端面を清掃するための清掃具として、フェルールの端面に当接される当接面を有し、柔軟性を有する樹脂を基材として形成された、パッド状の清掃部材が開示されている（例えば、特許文献１参照）。【０００４】
また、フェルールの端面を清掃テープの送り移動により拭き取り清掃する光コネクタ清掃工具が開示されている（例えば、特許文献２参照）。【０００５】
さらに、基材上にシリコーン系粘着剤を塗布した光コネクタクリーナが開示されている（例えば、特許文献３参照）。【０００６】
さらにまた、柄部と、疑似プラグ部と、疑似プラグ部より出ている疑似フェルール部と有した清掃治具と、疑似フェルール部端面に粘着部とを有する清掃具が開示されている（例えば、特許文献４参照）。
【先行技術文献】
【特許文献】
【０００７】
【特許文献１】特開２００２−２１９４２１号公報
【特許文献２】特開２００４−３２６０５４号公報
【特許文献３】特開２００８−１８０７９９号公報
【特許文献４】特開２０１３−２１０４０４号公報
【発明の概要】
【発明が解決しようとする課題】
【０００８】
フェルールにガイドピンが設けられている場合には、ガイドピンの形状への追従性が不充分で、ガイドピンの根本を充分に清掃することが困難であった。また、清掃後に、フェルールの端面やガイドピンに糊残りが生じることもあった。【０００９】
本発明は、上述の点に鑑みてなされたものであり、その目的とするところは、塵埃を的確に除去するとともに、糊残りが少なく、フェルールの端面やガイドピンも含めて充分に清掃できるクリーナを提供することにある。
【課題を解決するための手段】
【００１０】
本発明によるクリーナの態様は、
ガイドピンが突設されたコネクタの端面と向かい合う露出面を有する粘着剤層であって、前記ガイドピンとの接触によって弾性変形可能な粘着剤層と、
少なくとも前記露出面を露出させて前記粘着剤層を保持する保持壁を有する保持部であって、前記ガイドピンから前記保持壁に至るまでの距離が前記ガイドピンの長さよりも長くなる位置に、前記ガイドピンを前記粘着剤層に接触させることができる保持部と、
を備えることである。
【発明の効果】
【００１１】
ガイドピンの形状に応じて十分に追従させることができ、糊残りを少なくし、フェルールの端面やガイドピンも含めて充分に清掃することができる。
【図面の簡単な説明】
【００１２】
【図１】粘着剤層１００とコネクタＣＮとの概略を示す斜視図である。
【図２】ガイドピンＧＰが粘着剤層１００に向かって接近する状態を示し、未だ、ガイドピンＧＰが粘着剤層１００とは離隔し、ガイドピンＧＰが粘着剤層１００と接触していない状態を示す断面図（Ａ）と、ガイドピンＧＰを粘着剤層１００の浅い深さまで押圧し、粘着剤層１００の表面の近くの一部がガイドピンＧＰによって変形した状態を示す断面図（Ｂ）とである。
【図３】ガイドピンＧＰをさらに押圧し、粘着剤層１００の露出面ＥＳがコネクタＣＮのフェルールＦＲの表面の一部と接触する状態を示す断面図（Ａ）と、粘着剤層１００に生じた復元力によって圧縮変形した状態から徐々に回復していく状態を示す断面図（Ｂ）と、粘着剤層１００に生じた復元力によって粘着剤層１００が変形し、ガイドピンＧＰの表面及びフェルールＦＲの表面に粘着剤層１００が密着する状態を示す断面図（Ｃ）とである。
【図４】最大の変形の範囲を示す平面図（Ａ）と、最大の変形の深さを示す断面図（Ｂ）と、ガイドピンＧＰが押圧された箇所からＧＬｍａｘを確保できない場合を示す平面図（Ｃ）とである。
【図５】クリーナ１０の外観を示す斜視図である。
【図６】クリーナ２０の外観を示す斜視図である。
【図７】クリーナ３０の外観を示す斜視図である。
【発明を実施するための形態】
【００１３】
＜＜＜＜本実施の形態の概要＞＞＞＞
＜＜第１の実施態様＞＞
本発明の第１の実施態様によれば、
ガイドピン（例えば、後述するガイドピンＧＰなど）が突設されたコネクタ（例えば、後述するコネクタＣＮなど）の端面（例えば、後述するフェルールＦＲの表面など）と向かい合う露出面（例えば、後述する露出面ＥＳなど）を有する粘着剤層であって、前記ガイドピンとの接触によって弾性変形可能な粘着剤層（例えば、粘着剤層１００など）と、
少なくとも前記露出面を露出させて前記粘着剤層を保持する保持壁（例えば、側壁部２１２ａ及び側壁部２１２ｂなど）を有する保持部であって、前記ガイドピンから前記保持壁に至るまでの距離が前記ガイドピンの長さよりも長くなる位置に、前記ガイドピンを前記粘着剤層に接触させることができる保持部（例えば、保持体２００など）と、
を備えるクリーナが提供される。
【００１４】
クリーナは、粘着剤層と保持部とを備える。
【００１５】
粘着剤層は、露出面を有する。露出面は、コネクタの端面と向かい合う。コネクタには、ガイドピンが突設されている。さらに、粘着剤層は、ガイドピンとの接触によって弾性変形することができる。
【００１６】
保持部は、粘着剤層を保持する。保持部は、粘着剤層を保持するための保持壁を有する。保持壁によって粘着剤層が保持されたときに、少なくとも露出面が保持部から露出する。粘着剤層を構成する面のうち、露出面以外の他の面が露出するようにしてもよい。さらに、保持部は、ガイドピンから保持壁に至るまでの距離が、ガイドピンの長さよりも長くなる位置に、ガイドピンを粘着剤層に接触させることができる。ここで、距離とは、ガイドピンの軸線に対して垂直で、かつ、保持壁の壁面に対して垂直な直線の長さである。
【００１７】
ガイドピンが粘着剤層を押圧したときには、粘着剤層は、歪みを一時的に蓄え、蓄えた歪みを解放することで、ガイドピンやコネクタに近づくように変形する。蓄えた歪みが、十分であれば、粘着剤層は、ガイドピンの表面やコネクタの端面と密着するように変形することができる。ガイドピンから保持壁に至るまでの距離が、ガイドピンの長さよりも長くなる位置に、ガイドピンを粘着剤層に接触させることで、ガイドピンの表面やコネクタの端面と密着するように変形させるのに必要な歪みを蓄えることができる。このようにすることで、フェルールの端面やガイドピンの根本も含めて充分に清掃することができる。
【００１８】
＜第２の実施態様＞
本発明の第２の実施態様は、本発明の第１の実施態様において、
前記粘着剤層は、前記露出面に対して垂直で、かつ互いに向かい合う第１の粘着剤側面（例えば、後述する粘着剤層１００の側面部１１２ａなど）と第２の粘着剤側面（例えば、後述する粘着剤層１００の側面部１１２ｂなど）とを有し、
前記保持部は、互いに向かい合う第１の保持側面（例えば、保持体２００の側壁部２１２や保持体３００の側壁部３１２ａなど）と第２の保持側面（例えば、保持体２００の側壁部２１２ｂや保持体３００の側壁部３１２ｂなど）とを有し、
前記保持部は、前記第１の粘着剤側面が前記第１の保持側面と向かい合い、前記第２の粘着剤側面が前記第２の保持側面と向かい合い、前記第１の保持側面と前記第２の保持側面との間に前記粘着剤層を挟んで前記粘着剤層を保持し、
前記第１の保持側面及び第２の保持側面から前記ガイドピンに至るまでの距離が前記ガイドピンの長さよりも長くなる位置に、前記ガイドピンを前記粘着剤層に接触させる。
【００１９】
＜第３の実施態様＞
本発明の第３の実施態様は、本発明の第２の実施態様において、
前記保持部は、前記ガイドピンの長手方向に沿って前記ガイドピンの全体を前記粘着剤層に収納可能な深さを有し、
前記第１の保持側面（例えば、保持体３００の側壁部３１２ａなど）及び前記第２の保持側面（例えば、保持体３００の側壁部３１２ｂなど）は、コネクタに向かう先端部（例えば、保持体３００の上端部３１６など）を有し、
前記露出面が、前記先端部よりも突出している。
【００２０】
＜＜＜＜本実施の形態の詳細＞＞＞＞
以下に、実施の形態について図面に基づいて説明する。
【００２１】
＜＜＜粘着剤層１００の対象＞＞＞
図１は、粘着剤層１００とコネクタＣＮとの概略を示す斜視図である。図１に示すように、本実施の形態による粘着剤層１００は、コネクタＣＮに対して使用される。
【００２２】
＜＜コネクタＣＮ＞＞
コネクタＣＮは、２本のガイドピンＧＰとフェルールＦＲとを有する。２本のガイドピンＧＰは、互いに離隔してフェルールＦＲに突設されている。２本のガイドピンＧＰは、フェルールＦＲの表面から略垂直方向に離隔するように設けられている。２本のガイドピンＧＰの間のフェルールＦＲには、複数の光ファイバの端部が並設されている。
【００２３】
フェルールＦＲの表面には、各種の塵埃が存在する場合がある。粘着剤層１００は、フェルールＦＲの表面に存在する塵埃を取り除くための部材である。
【００２４】
＜＜長さ方向ＬＤ、幅方向ＷＤ、高さ方向ＨＤ＞＞
なお、図１に示すように、本実施の形態では、長さ方向は、コネクタＣＮのフェルールＦＲの表面において複数の光ファイバの端部が並設されている方向に沿った方向ＬＤである。幅方向は、コネクタＣＮのフェルールＦＲの表面において長さ方向に対して垂直な方向ＷＤである。さらに、高さ方向は、コネクタＣＮのフェルールＦＲの表面に対して垂直な方向である。高さ方向ＨＤは、コネクタＣＮと粘着剤層１００とが接近又は離隔する方向である。
【００２５】
＜＜粘着剤層１００＞＞
粘着剤層１００は、塵埃を粘着力によって粘着剤層に転着させる（移し着ける）ことで、フェルールＦＲの表面に存在する塵埃を除去する。
【００２６】
＜外形＞
粘着剤層１００は、外力が加えられていない自然状態で、おおよそ略直方体状の形状を有する。粘着剤層１００は、所定の長さＬ、幅Ｗ、高さＨを有する。
【００２７】
粘着剤層１００は、上面部１２０、４つの側面部１１２ａ、１１２ｂ、１１４ａ、１１４ｂ及び底面部１１０を有する。上面部１２０及び底面部１１０は、互いに向かい合い略平行に形成されている。上面部１２０及び底面部１１０は、粘着剤層１００の長さＬ及び幅Ｗによって画定される略長方形状の形状を有する。側面部１１２ａ及び１１２ｂは、互いに向かい合い略平行に形成されている。側面部１１２ａ及び１１２ｂは、長さＬ及び高さＨによって画定される略長方形状の形状を有する。側面部１１４ａ及び１１４ｂは、互いに向かい合い略平行に形成されている。側面部１１４ａ及び１１４ｂは、幅Ｗ及び高さＨによって画定される略長方形状の形状を有する。粘着剤層１００が後述する保持体２００に配置されたり形成されたりしたときには、上面部１２０が露出面ＥＳとなる。
【００２８】
なお、便宜的に、上面部１２０、４つの側面部１１２ａ、１１２ｂ、１１４ａ、１１４ｂ及び底面部１１０は、略長方形状の形状を呈するものとして説明したが、全体として、おおよそ略長方形状として認識したり扱ったりできる形状であればよい。上面部１２０、４つの側面部１１２ａ、１１２ｂ、１１４ａ、１１４ｂ及び底面部１１０は、平坦な形状だけでなく、外側に向かって膨出したり内側に向かってへこんだりした湾曲した形状や、凹凸を有する形状などの形状を有していてもよい。全体として、おおよそ略長方形と認識して近似できる形状であればよい。
【００２９】
また、粘着剤層１００は、略直方体の形状を呈するものとして説明したが、全体として、おおよそ略直方体として認識したり扱ったりできる形状であればよく、ある程度、歪んでいる形状でよい。粘着剤層１００の長さＬ、幅Ｗ、高さＨは、粘着剤層１００が、おおよそ略長方形と近似することで定められる長さであればよい。
【００３０】
さらに、粘着剤層１００は、後述するように、弾性変形することができ、常に一定の形状を保持するものではない。同様に、弾性変形によって、上面部１２０、４つの側面部１１２ａ、１１２ｂ、１１４ａ、１１４ｂ及び底面部１１０も、常に一定の略長方形状の形状を保持するものではない。
【００３１】
＜材料＞
粘着剤層１００は、粘着剤のみで一体的に構成されており、表面も同じ材料で構成されている。粘着剤の材料として、以下のものが挙げられる。
【００３２】
粘着剤層１００に使用される粘着剤としては、再剥離性があり、ガイドピンＧＰが突設されたとしても破断せず、かつ、剥離時に糊残りがないこと、ヒートショック試験等で剥がれや泡の発生がないこと、ガイドピンに追従可能な弾力変形力及び、応力に対して復元力を有していることが望まれる。このような特性を有する粘着剤成分としては、アクリル系樹脂、ブチルゴム、イソプレンゴム、スチレンブタジエンゴム等に代表されるゴム系材料、ポリビニールエーテル系樹脂、シリコーン系樹脂、ウレタン系樹脂等から適宜選択使用できる。最も好ましいのはアクリル系粘着剤である。
【００３３】
アクリル系粘着剤は、アルキル（メタ）アクリル酸エステルと重合性不飽和カルボン酸または水酸基含有エチレン性不飽和モノマー、またさらには共重合性ビニル系モノマーとを有機溶剤中又は水媒体中で共重合させて得られる。重合は、ラジカル重合による重合方法が好ましく採用される。好ましくは、溶液重合法、けん濁重合法、乳化重合法等である。上記共重合体の好ましい分子量は、ゲルパーミュエーションクロマトグラフィーによる数平均分子量（ＪＩＳＫ  ０１２４−８３に準じて行ない、分離カラムにＴＳＫ  ＧＥＬＧ４０００＋Ｇ３０００＋Ｇ２５００＋Ｇ２０００｛東洋曹達（現、東ソー）（株）製｝を用い４０℃で流速１．０ｍｌ／分、溶離液にＧＰＣ用テトラヒドロフランを用い、ＲＩ屈折計で得られたクロマトグラムとポリスチレンの検量線から計算により求めた。）が１０，０００〜１，０００、０００、好ましくは５０，０００〜５００，０００、さらに好ましくは１００，０００〜４００，０００である。数平均分子量が１０，０００未満であると樹脂組成物層の均一形成が困難となる恐れがあり、又１，０００，０００を超えると弾性が高くなり、塗工量の調整が困難となる等の問題を生じる恐れがある。
【００３４】
アルキル（メタ）アクリル酸エステルとしては、炭素原子数１〜１２のアルキル基を有する、（メタ）アクリル酸メチル、（メタ）アクリル酸ブチル、（メタ）アクリル酸オクチル等があげられる。さらに具体的に述べると、メタクリレート系成分としては、メチルメタアクリレート、エチルメタアクリレート、ｎ−プロピルメタアクリレート、イソプロピルメタアクリレート、ｎ−ヘキシルメタアクリレート、シクロヘキシルメタアクリレート、２−エチルヘキシルメタアクリレート、ｎ−オクチルメタアクリレート、イソオクチルメタアクリレート、ラウリルメタアクリレート等が挙げられ、アクリレート成分としては、メチルアクリレート、エチルアクリレート、プロピルアクリレート、ブチルアクリレート、ｎ−ヘキシルアクリレート、２−エチルヘキシルアクリレート、ｎ−オクチルアクリレート、ラウリルアクリレート等があげられる。こられは単独又は２種以上混合して用いることもできる。
【００３５】
また、官能基としてカルボキシル基および／または水酸基を有する（メタ）アクリレート系モノマーを併用することも出来る。このような官能基を有するモノマーとしては、カルボキシル基を有する（メタ）アクリル酸、マレイン酸、イタコン酸、クロトン酸等、ヒドロキシル基を有するアクリル酸−２−ヒドロキシエチルエステル、アクリル酸−２−ヒドロキシプロピルエステル、２−ヒドロキシビニルエーテルがあげられる。これらは、前記したアクリレート系成分および／またはメタアクリレート系成分と単独または２種以上混合して使用することができる。
【００３６】
粘着剤には架橋剤を配合することもできる。配合量は通常粘着剤１００質量部に対し０．０１〜１０質量部である。架橋剤としては、イソシアネート系化合物、アルミキレート、アジリジニル系化合物、エポキシ系化合物等があげられる。
【００３７】
また、粘着剤層１００で使用される粘着剤成分は、塵埃が付着し難いという観点において帯電防止性を有することが好ましいため、帯電防止剤が添加されていても良い。帯電防止剤は、帯電防止性能がＡＳＴＭ  Ｄ２５７  Ｓｔａｎｄａｒｄ  Ｔｅｓｔ  Ｍｅｔｈｏｄｓ  ｆｏｒ  Ｄｃ  Ｒｅｓｉｓｔａｎｃｅ  ｏｒ  Ｃｏｎｄｕｃｔａｎｃｅ  ｏｆ  Ｉｎｓｕｌａｔｉｎｇ  Ｍａｔｅｒｉａｌｓ（印加電圧５００Ｖ、温度２３℃、湿度５０％）に基づく清掃治具表面抵抗率の値で、１×１０１０Ω／ｓｑ未満の性能であれば帯電防止性能あり、１×１０１０Ω／ｓｑ以上であれば帯電防止性能なしと判断できる。
【００３８】
前記帯電防止剤としては、ノナフルオロブタンスルホン酸カリウム、ヘプタフルオロプロパンスルホン酸カリウム、ペンタフルオロエタンスルホン酸カリウム、トリフルオロメタンスルホン酸カリウム、ビス（フルオロスルホニル）イミドカリウム塩等のフッ素系導電性材料の他にアニリンおよび／またはその誘導体、ピロールおよび／またはその誘導体、イソチアナフテンおよび／またはその誘導体、アセチレンおよび／またはその誘導体、アルキルアミン誘導体、アルキルアミド誘導体、モノグリセリド誘導体、チオフェンおよび／またはその誘導体の繰り返し単位を有するπ電子共役系導電性高分子、グリセリン脂肪酸エステル、ポリグリセリン脂肪酸エステル、ソルビタン脂肪酸エステル、アルミニウム、チタン、錫、金、銀、銅等の金属微粒子、カーボン、ＩＴＯ（酸化インジウム／酸化錫）、ＡＴＯ（酸化アンチモン／酸化錫）等の超微粒子、イミドリチウム塩、トリフレートリチウム塩等のリチウム塩の他にも、エチレンオキシド付加物、アミン塩型、第４級アンモニウム塩型等のカチオン系添加剤、ポリエチレンオキシド系およびポリエーテル系ブロックポリマー等があげられるが、本発明に係わる粘着剤に使用することの出来る帯電防止剤は、これらに限定されるものではない。また微粒子については、表面処理されていてもよい。
【００３９】
この中でも粘着剤層１００の再剥離性、粘着剤剥離時にガイドピンＧＰやフェルールＦＲ端面に糊残りがないこと、高温、高湿下での強制老化試験（クリーナを８０℃常湿１０００時間と、６０℃９５ＲＨ％１０００時間の環境下で試験）、ヒートサイクル試験（クリーナを−４０℃１０ｍｉｎ〜８０℃１０ｍｉｎを１００サイクル、１℃／ｍｉｎの環境下で試験）等で剥がれや泡の発生がないことに適した材料としては、フッ素系導電性材料とイミドリチウム塩が好ましい。配合量は粘着剤１００質量部に対し０．１質量部以上であり、好ましくは０．１〜２０質量部、より好ましくは１〜５質量部である。なお、常湿とは、ＪＩＳ  Ｚ８７０３に記載され、具体的には、４５〜８５ＲＨ％である。
【００４０】
さらに必要に応じ、上記以外に着色剤、紫外線防止剤、老化防止剤等の添加剤を添加することができる。
【００４１】
紫外線吸収剤には、２−ヒドロキシ−４−オクトキシベンゾフェノン、２−ヒドロキシ−４−メトキシ−５−スルフォベンゾフェノン等のベンゾフェノン系、２−（２’−ヒドロキシ−５−メチルフェニル）ベンゾトリアゾール等のベンゾトリアゾール系、フェニルサルシレート、ｐ−ｔ−ブチルフェニルサルシレート等のヒンダートアミン系がある。老化防止剤としては、アミン系、フェノール系、ビスフェニル系、ヒンダートアミン系があり、例えばジ−ｔ−ブチル−ｐ−クレゾール、ビス（２，２，６，６−テトラメチル−４−ピペラジル）セバケート等がある。
【００４２】
＜特性＞
粘着剤層１００は、少なくとも、弾性変形によって、圧縮変形、伸張変形、剪断変形をすることができる。弾性変形による具体的な圧縮変形、伸張変形、剪断変形については、後述する。
【００４３】
＜＜＜粘着剤層１００の動作＞＞＞
図２及び図３は、ガイドピンＧＰが粘着剤層１００と接触するときの粘着剤層１００の動作を示す断面図である。
【００４４】
＜接近状態＞
図２Ａは、ガイドピンＧＰが粘着剤層１００に向かって接近する状態を示し、未だ、ガイドピンＧＰが粘着剤層１００から離隔しており、ガイドピンＧＰが粘着剤層１００と接触していない状態を示す断面図である。
【００４５】
図２Ａに示すように、２本のガイドピンＧＰの先端が、粘着剤層１００の露出面ＥＳ（上面部１２０）と向かい合う状態を維持して、コネクタＣＮと粘着剤層１００とを近づける。なお、コネクタＣＮを移動させて粘着剤層１００に近づけるようにしても、粘着剤層１００を移動させてコネクタＣＮに近づけるようにしてもよい。
【００４６】
＜浅い押圧状態＞
図２Ｂは、ガイドピンＧＰを粘着剤層１００の浅い深さまで押圧し、粘着剤層１００の露出面ＥＳの近くの一部がガイドピンＧＰによって変形した状態を示す断面図である。
【００４７】
図２Ｂに示すように、粘着剤層１００の露出面ＥＳの近くの一部がガイドピンＧＰの押圧によって弾性変形する、ガイドピンＧＰの押圧によって、圧縮変形する圧縮変形領域ＣＤＲと、伸張変形する伸張変形領域ＥＤＲと、剪断変形する剪断変形領域ＳＤＲとが形成される。圧縮変形領域ＣＤＲは、主に、ガイドピンＧＰの下方の領域に形成される。伸張変形領域ＥＤＲは、主に、粘着剤層１００の露出面ＥＳ及び露出面ＥＳの近くに形成される。また、剪断変形領域ＳＤＲは、主に、粘着剤層１００の表面よりも内部の領域に形成される。剪断変形領域ＳＤＲは、圧縮変形領域ＣＤＲと伸張変形領域ＥＤＲと間に形成されやすく、圧縮変形と伸張変形とを整合させるために形成される。
【００４８】
＜深い押圧状態＞
図３Ａは、ガイドピンＧＰをさらに押圧し、粘着剤層１００の露出面ＥＳがコネクタＣＮのフェルールＦＲの表面と接触する状態を示す断面図である。
【００４９】
図３Ａに示す状態は、ガイドピンＧＰが最も深く押圧されることで、粘着剤層１００の露出面ＥＳがコネクタＣＮのフェルールＦＲの表面の一部と接触する状態である。粘着剤層１００は、最も大きく弾性変形し、圧縮変形領域ＣＤＲと、伸張変形領域ＥＤＲと、剪断変形領域ＳＤＲの領域が最も広がった状態となる。粘着剤層１００が、圧縮変形、伸張変形及び剪断変形することで、粘着剤層１００に歪みが生ずる。粘着剤層１００が弾性変形することで生じた歪みを解放するために、粘着剤層１００には露出面ＥＳに向かう復元力が発生する。
【００５０】
＜解放状態＞
図３Ｂは、粘着剤層１００に発生した復元力によって、徐々に回復していく状態を示す断面図である。
【００５１】
粘着剤層１００に発生した復元力によって、時間が経過するに従って、粘着剤層１００は、ガイドピンＧＰの表面を徐々に覆うように変形しつつ、ガイドピンＧＰが押圧される前の形状に近づくように、フェルールＦＲの表面に向かって変形していく。粘着剤層１００に形成された圧縮変形、伸張変形及び剪断変形は、粘着剤層１００の変形によって、時間の経過とともに徐々に解消されていく。このように、粘着剤層１００に生じた圧縮変形、伸張変形及び剪断変形の解消によって、粘着剤層１００は、ガイドピンＧＰの形状に追従するように変形することができる。
【００５２】
＜密着状態＞
図３Ｃは、粘着剤層１００に発生した復元力によって、粘着剤層１００が変形し、ガイドピンＧＰの表面及びフェルールＦＲの表面に粘着剤層１００が密着する状態を示す断面図である。
【００５３】
図３Ｃに示すように、粘着剤層１００の露出面ＥＳが変形することによって、露出面ＥＳは、ガイドピンＧＰの表面及びフェルールＦＲの表面まで密着する。すなわち、粘着剤層１００の露出面ＥＳが、ガイドピンＧＰの表面及びフェルールＦＲの表面を被覆する状態となる。粘着剤層１００の露出面ＥＳは、十分に伸張変形することができ、ガイドピンＧＰの根本まで密着することができる。
【００５４】
なお、本実施の形態では、ガイドピンＧＰが粘着剤層１００に押圧されて押し込まれた場合でも、露出面ＥＳが破断することはない。したがって、ガイドピンＧＰが、露出面ＥＳの破断によって粘着剤層１００の内部に進入することはない。上述したように、露出面ＥＳが、伸張変形することで、ガイドピンＧＰの表面を被覆する。このように、ガイドピンＧＰの押圧によって、粘着剤層１００が破断することはなく、粘着剤層１００の破片が生ずることがないので、いわゆる糊残りを防止することができる。
【００５５】
＜粘着剤層１００の変形の過程＞
上述したように、粘着剤層１００は、まず、ガイドピンＧＰの押圧に応じて弾性変形する（図２Ｂ及び図３Ａ）。この弾性変形は、圧縮変形、伸張変形、剪断変形を含む。これらの変形によって、粘着剤層１００に歪みが生じ、弾性エネルギーが蓄えられた状態となる。弾性エネルギーが蓄えられることで、粘着剤層１００は、復元力が生ずる状態となる。この復元力によって、粘着剤層１００が、歪みを解放しつつ、ガイドピンＧＰの表面及びフェルールＦＲの表面と密着するように変形する（図３Ｂ）。このように、ガイドピンＧＰが粘着剤層１００に押圧されている状態において、粘着剤層１００に生じた歪みを最も解放して安定した状態となる（図３Ｃ）。
【００５６】
このように、粘着剤層１００は、ガイドピンＧＰなどの押圧による応力の印加によって、圧縮変位、伸張変形及び剪断変形がし易く、さらに、これらの変形によって生じた歪みを解放することで、圧縮変位、伸張変形及び剪断変形を解消して元の形状に戻ろうとする回復力が生じ易いものが好ましい。特に、粘着剤層１００の上面部１２０（露出面ＥＳ）などの表面が十分に伸縮できるものが好ましい。
【００５７】
＜＜＜ガイドピンＧＰが押圧された長さＧＬと変形半径Ｒとの関係＞＞＞
図４Ａ及び図４Ｂは、図３Ｂと同じ状態を示し、ガイドピンＧＰの押圧によって、粘着剤層１００が最も大きく変形した状態を示す概略図である。図４Ａは、最大の変形の範囲を示す平面図であり、図４Ｂは、最大の変形の深さを示す断面図である。図４Ａ及び図４Ｂに示す状態は、粘着剤層１００の露出面ＥＳが、コネクタＣＮのフェルールＦＲ（図示せず）の端面と接触している状態である。
【００５８】
粘着剤層１００は、加えられた応力に対して等方的に変位する材料からなる。加えられた応力に対して異方的に変位する材料を、特に選択しない限り、応力に対して等方的に変位する。粘着剤層１００は、等方的に変位するので、ガイドピンＧＰが押圧された箇所を中心にして同心的に変形する。また、粘着剤層１００は、等方的に変位することから、ガイドピンＧＰが押圧された深さと同じ程度に亘って変形すると考えられる。
【００５９】
ガイドピンＧＰが押圧される深さをＧＬとし、また、ガイドピンＧＰが押圧された箇所を中心にして、変形が及ぶ範囲の半径をＲとする。なお、本実施の形態では、変形が及ぶ範囲は、粘着剤層１００の上面部１２０（露出面ＥＳ）などの表面において規定する。上述したように、ガイドピンＧＰが押圧された深さと同じ程度に亘って変形が及ぶので、（変形が及ぶ範囲の半径Ｒ）＝（押圧される深さＧＬ）という関係が成立する。
【００６０】
上述したように、図４Ａ及び図４Ｂに示す状態は、粘着剤層１００が最も大きく変形した状態である。この状態は、ガイドピンＧＰが最も深く押圧された状態であり、（押圧される深さＧＬ）＝（ガイドピンＧＰの長さＧＬｍａｘ）という関係が成立する（図４Ｂ参照）。さらに、この状態では、（変形が及ぶ範囲の半径Ｒ）＝（最も大きく変形した状態で変形が及ぶ範囲の半径Ｒｍａｘ）という関係も成立する（図４Ａ参照）。このときも、（変形が及ぶ範囲の半径Ｒ）＝（押圧される深さＧＬ）という関係は成立し、具体的には、（最も大きく変形した状態で変形が及ぶ範囲の半径Ｒｍａｘ）＝（ガイドピンＧＰの長さＧＬｍａｘ）という関係が成立する（図４Ｂ参照）。すなわち、ガイドピンＧＰがＧＬｍａｘまで押圧されたときには、粘着剤層１００の変形は、ガイドピンＧＰが押圧された箇所を中心から半径ＧＬｍａｘまでの範囲に亘って及ぶ。
【００６１】
このように、ガイドピンＧＰが押圧されることで、粘着剤層１００は、ガイドピンＧＰが押圧された箇所を中心から半径ＧＬｍａｘまでの範囲に亘って変形する。このように、粘着剤層１００が単独で存在する場合（粘着剤層１００を保持するための保持体が存在しない場合）には、粘着剤層１００が、ガイドピンＧＰが押圧された箇所を中心から半径Ｒｍａｘまでの範囲に亘って変形することで、解放に必要な歪みを蓄えることができ、その後に、歪みの解放によって、ガイドピンＧＰの表面及びフェルールＦＲの表面と密着するまで変形することができる。
【００６２】
＜粘着剤層１００を保持する保持体と、粘着剤層１００が変形する範囲との関係＞
粘着剤層１００は、粘着力を有し、様々な部材と粘着しやすいため、単体での使用は取扱いにくく、粘着剤層１００を保持する保持体（例えば、後述する図５〜図７参照）とともに用いることが想定される。
【００６３】
上述したように、（最も大きく変形した状態で変形が及ぶ範囲の半径Ｒｍａｘ）＝（ガイドピンＧＰの長さＧＬｍａｘ）という関係が成立し、粘着剤層１００は、最大でＧＬｍａｘまで変形する。このことから、粘着剤層１００を保持するための保持体を有する場合であっても、ガイドピンＧＰが押圧された箇所から、少なくともＧＬｍａｘだけ離隔した位置に保持体を配置する。すなわち、ガイドピンＧＰが押圧された箇所から、少なくともＧＬｍａｘだけの距離を確保する（図４Ａ及び図４Ｂの外周の線ＯＬ参照）。このようにすることで、粘着剤層１００を保持するための保持体が存在しない場合と同様に、解放に必要な歪みを蓄えて、その後に、歪みの解放によって、ガイドピンＧＰの表面及びフェルールＦＲの表面と密着するまで変形することができる。
【００６４】
このように、ガイドピンＧＰが押圧された箇所から十分に離れた位置に保持体を配置することで、保持体に妨げられることなく粘着剤層１００を十分に変形させることで、解放に必要な歪みを蓄えて粘着剤層１００に回復力を生じさせ、粘着剤層１００をガイドピンＧＰの根本まで密着させることができる。さらに、保持体に妨げられることなく粘着剤層１００を変形させることができるので、保持体と粘着剤層１００との間で大きな応力が生ずることがなく、保持体の近くで粘着剤層１００が破断することも防止することができる。
【００６５】
＜＜＜クリーナの具体例＞＞＞
以下では、粘着剤層１００を保持する保持体を有するクリーナの具体的な例を示す。上述したように、ガイドピンＧＰが押圧された箇所から十分に離れた位置に保持体を配置するのが好ましい。しかし、コネクタの形状などから保持体の大きさや形状が制限される場合も想定される。例えば、図４Ｃに示すように、ガイドピンＧＰが押圧された箇所から、少なくともＧＬｍａｘだけの距離を確保できない場合も想定される（図４Ｃの外周の線ＯＬ参照）。このような場合であっても、解放に必要な歪みを蓄えることができる保持体を構成するのが好ましい。以下では、保持体を有する具体的なクリーナの例を示す。
【００６６】
後述するクリーナ１０、２０及び３０は、クリーナ１０の保持体２００、クリーナ２０の保持体３００及びクリーナ３０の保持体４００又はこれらの保持体を含む型枠に粘着剤を流し込んで固めることで、粘着剤層１００と一体に形成する。なお、これらの保持体と粘着剤層１００とを別個に形成し、最終的にクリーナとして一体化してもよい。
【００６７】
＜＜クリーナ１０＞＞
図５は、クリーナ１０の外観を示す斜視図である。クリーナ１０は、上述した粘着剤層１００と保持体２００とを有する。
【００６８】
＜保持体２００＞
保持体２００は、粘着剤層１００を一定の位置に保持する。保持体２００は、粘着剤層１００よりも堅い材質によって形成されている。保持体２００は、粘着剤層１００を安定して保持できる材料で形成されていればよい。このような材料としては、例えば、アクリル系樹脂、ポリブチレンテレフタレート（ＰＢＴ）、ポリエチレンテレフタレート（ＰＥＴ）の他、樹脂成形用材料として使用できるものであればいずれの樹脂も使用することが可能である。
【００６９】
アクリル系樹脂を保持体２００形成用材料として用いる場合には、アクリル酸エステル系、メタクリル酸エステル系の単独重合体や、共重合体が挙げられる。共重合体はランダム共重合体であってもよく、ブロック共重合体であってもよい。
【００７０】
これらに使用される好適なアクリル酸エステル系モノマーとしては、加熱溶融時における流動性、耐熱分解性および他の添加成分との相溶性を高める観点から、例えばアクリル酸メチル、アクリル酸エチル、アクリル酸ｎ−プロピル、アクリル酸イソプロピル、アクリル酸ｎ−ブチル、アクリル酸イソブチル、アクリル酸ｔｅｒｔ−ブチル、アクリル酸ヘキシル、アクリル酸２−エチルヘキシル、アクリル酸ノニル、アクリル酸デシル、アクリル酸ドデシル、アクリル酸ステアリルなどのアクリル酸アルキルエステルの他に、アクリル酸２−ヒドロキシエチル、アクリル酸２−ヒドロキシプロピル、アクリル酸４−ヒドロキシブチル等の水酸基含有アクリル酸アルキルエステル、アクリル酸シクロヘキシル、アクリル酸２−メトキシエチル、アクリル酸３−メトキシブチル、アクリル酸トリフルオロメチル、アクリル酸トリフルオロエチル、アクリル酸ペンタフルオロエチル、アクリル酸グリシジル、アクリル酸アリル、アクリル酸フェニル、アクリル酸トルイル、アクリル酸ベンジル、アクリル酸イソボルニル、アクリル酸３−ジメチルアミノエチル等があげられる。
【００７１】
前記アクリル酸エステル系モノマーの中では、アクリル酸アルキルエステルが好ましく、エステル部分のアルキル基の炭素数が１〜４であるアクリル酸アルキルエステルがより好ましい。
【００７２】
好適なメタクリル酸エステル系モノマーとしては、上記と同様に加熱溶融時における流動性、耐熱分解性および他の添加成分との相溶性を高める観点から、例えばメタクリル酸メチル、メタクリル酸エチル、メタクリル酸イソプロピル、メタクリル酸ｎ−ブチル、メタクリル酸イソブチル、メタクリル酸ｔｅｒｔ−ブチル、メタクリル酸ペンチル、メタクリル酸ヘキシル、メタクリル酸ヘプチル、メタクリル酸２−エチルヘキシル、メタクリル酸ノニル、メタクリル酸デシル、メタクリル酸ドデシル、メタクリル酸トリデシル、メタクリル酸ステアリル等のエステル部分におけるアルキル基の炭素数が１〜１８であるメタクリル酸アルキルエステル、メタクリル酸シクロヘキシル、メタクリル酸フェニル等があげられる。
【００７３】
前記メタクリル酸エステルのなかでは、入手が容易なことから、メタクリル酸メチル、メタクリル酸エチル、メタクリル酸ｎ−ブチル、メタクリル酸イソブチル、メタクリル酸ｔｅｒｔ−ブチル、メタクリル酸２−エチルヘキシル、メタクリル酸ドデシル、メタクリル酸イソボルニル、メタクリル酸シクロヘキシル、メタクリル酸トリデシルおよびメタクリル酸ステアリルが好ましい。また、エステル部分におけるアルキル基の炭素数が１〜４であるメタクリル酸アルキルエステルがより好ましく、メタクリル酸メチルがさらに好ましい。
【００７４】
尚、アクリル酸エステル、メタクリル酸エステル系重合体には、本発明の目的を阻害しない範囲内で、他の重合体が含まれていてもよい。
【００７５】
上記他の共重合体モノマーとして、メタクリル酸、アクリル酸などの不飽和モノカルボン酸、アクリロニトリル、メタクリロニトリルなどのシアン化ビニル化合物、スチレン、α−メチルスチレン、ｐ−メチルスチレン、ｐ−メトキシスチレン、ジビニルベンゼン、ビニルナフタレンなどの芳香族ビニル化合物、無水マレイン酸、マレイン酸、マレイン酸モノエステル、マレイン酸ジエステル、フマル酸、フマル酸モノエステル、フマル酸ジエステルなどの不飽和ジカルボン酸化合物またはその誘導体、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどのマレイミド化合物、ブタジエン、イソプレンなどの共役ジエン系化合物、塩化ビニル、塩化ビニリデン、テトラフルオロエチレン、ヘキサフルオロプロピレン、フッ化ビニリデン、クロロプレンなどのハロゲン含有不飽和化合物、ビニルトリメトキシシラン、ビニルトリエトキシシランなどのケイ素含有不飽和化合物等があげられるが、これらモノマーは、それぞれ単独でまたは２種類以上を混合して用いることができる。
【００７６】
前記モノマーの重合方法は特に限定されないが、その方法の例として、懸濁重合法、塊状重合法、溶液重合法があげられる。
【００７７】
また、保持体２００を構成する樹脂材料に帯電防止剤を添加することも出来るし、対衝撃性を付与する目的でゴム成分を併用したり、耐熱性を向上させるために芳香族ジカルボン酸エステル、脂肪族ジカルボン酸エステルおよびリン酸エステル等の改質剤を導入することも出来る。
【００７８】
保持体２００は、略凹溝状の形状を有する。保持体２００は、底部２１０と、側壁部２１２ａと、側壁部２１２ｂとを有する。側壁部２１２ａ及び側壁部２１２ｂは、底部２１０を挟んで、底部２１０から略垂直方向に離れるように底部２１０に設けられている。底部２１０と、側壁部２１２ａと、側壁部２１２ｂとによって、略凹溝状の形状が画定される。
【００７９】
底部２１０は、略長方形状の形状を有し、粘着剤層１００の底面部１１０と密着することができる。側壁部２１２ａ及び側壁部２１２ｂは、互いに向かい合い略平行に形成され、略長方形状の形状を有する。側壁部２１２ａは、粘着剤層１００の側面部１１２ａと密着することができる。側壁部２１２ｂは、粘着剤層１００の側面部１１２ｂと密着することができる。
【００８０】
粘着剤層１００の粘着力によって、底部２１０は底面部１１０と密着し、側壁部２１２ａは側面部１１２ａと密着し、側壁部２１２ｂは側面部１１２ｂと密着することで、保持体２００は、粘着剤層１００を安定的に保持することができる。保持体２００に粘着剤層１００が配置されたり形成されたりしたときには、上面部１２０が露出面ＥＳとなる。
【００８１】
側壁部２１２ａの上端には、上端部２１６ａが形成され、側壁部２１２ｂの上端には、上端部２１６ｂが形成されている。粘着剤層の高さＨは、側壁部２１２ａ及び２１２ｂの高さと同じであり、上端部２１６ａ及び２１６ｂは、粘着剤層１００の上面部１２０（露出面ＥＳ）とおおよそ面一になる。すなわち、上端部２１６ａ及び２１６ｂと、粘着剤層１００の上面部１２０との面の間に段差がなく、同一平面を形成する。なお、上述したように、上面部１２０は、必ずしも平坦である必要はなく、上端部２１６ａ及び２１６ｂと上面部１２０との間は、おおよそ同一平面と近似できる程度であればよい。
【００８２】
＜幅方向ＷＤに関する機能＞
保持体２００には、幅方向ＷＤに沿った互いに異なる位置に、互いに向かい合う側壁部２１２ａ及び側壁部２１２ｂが形成され、これらの側壁部２１２ａ及び側壁部２１２ｂによって、粘着剤層１００が保持される。なお、側壁部２１２ａ及び側壁部２１２ｂを介して粘着剤層１００を押圧できる場合には、ある程度、粘着剤層１００を弾性変形させた状態で保持してもよい。粘着剤層１００を弾性変形させることで、粘着剤層１００に復元力を生じさせて、より安定して粘着剤層１００を側壁部２１２ａ及び側壁部２１２ｂに密着させて保持することできる。
【００８３】
＜長さ方向ＬＤに関する機能＞
また、保持体２００には、長さ方向ＬＤについては、側壁は形成されていない。すなわち、保持体２００の長さ方向ＬＤの側部２１８は、開放されており、粘着剤層１００が変形した際に、粘着剤層１００の長さ方向ＬＤに沿った変形の容易性や自由度を確保することができる。言い換えれば、粘着剤層１００が変形したときに、変形の態様によって、粘着剤層１００の側面部１１４ａ及び１１４ｂが、保持体２００の外形から膨出するように（はみ出すように）変形したり、収縮するように（萎むように）変形したりすることができる（図５の破線参照）。このように、粘着剤層１００の一部が変形した場合に、変形の大きさや態様に応じて、粘着剤層１００の全体に亘って粘着剤層１００を変位させやすくし、一部の変形を粘着剤層１００の全体で吸収し変形することができる。
【００８４】
このように、粘着剤層１００の長さ方向ＬＤに沿った変形の容易性や自由度を高めることで、粘着剤層１００が変形したときに、フェルールＦＲの表面やガイドピンＧＰやガイドピンＧＰの根本に達するまで粘着剤層１００を変形させやすくできる。すなわち、粘着剤層１００が保持体２００に保持されている状態であっても、粘着剤層１００の変形のし易さを損ねることなく確保することで、フェルールＦＲの表面やガイドピンＧＰやガイドピンＧＰの根本まで、粘着剤層１００を密着させることができる。特に、ガイドピンＧＰが押圧された箇所から、ガイドピンＧＰの長さＧＬｍａｘを確保できない場合であっても、解放に必要な歪みを蓄えることができる。このため、フェルールＦＲの表面やガイドピンＧＰやガイドピンＧＰに存在している塵埃を、粘着力によって粘着剤層１００に転着させ、清浄性を確保することができる。
【００８５】
クリーナ１０は、上面部１２０のほかに、側面部１１４ａ及び１１４ｂが、保持体２００から露出するように構成される。すなわち、クリーナ１０は、上面部１２０のほかに、少なくとも１つの側面が保持体２００から露出するように構成することで、粘着剤層１００の変形のし易さを確保する。
【００８６】
クリーナ１０の保持体２００は、長さ方向ＬＤの側部２１８には、側壁が全く形成されていない。上述しように、粘着剤層１００が変形したときに、変形の大きさや態様に応じて、粘着剤層１００の全体に亘って粘着剤層１００を変位させやすくできればよい。したがって、長さ方向ＬＤの側部２１８に、間隙や貫通孔などを有する側壁部（図示せず）を設けてもよい。間隙や貫通孔を側部２１８の上部などに設けることで、フェルールＦＲの表面やガイドピンＧＰやガイドピンＧＰの根本に達するまで粘着剤層１００を変形させやすくできる。
【００８７】
＜＜クリーナ２０＞＞
図６は、クリーナ２０の外観を示す斜視図である。クリーナ２０は、上述した粘着剤層１００と保持体３００とを有する。
【００８８】
＜保持体３００＞
保持体３００は、粘着剤層１００を一定の位置に保持する。保持体３００は、保持体２００と同様に、粘着剤層１００よりも堅い材質によって形成されている。保持体３００は、粘着剤層１００を安定して保持できる材料で形成されていればよい。
【００８９】
保持体３００は、略槽型状の形状を有する。保持体３００は、底部３１０と、側壁部３１２ａと、側壁部３１２ｂと、側壁部３１４ａと、側壁部３１４ｂとを有する。側壁部３１２ａ及び側壁部３１２ｂは、底部３１０を挟んで、底部３１０から略垂直方向に離れるように底部３１０に設けられている。側壁部３１４ａ及び側壁部３１４ｂは、底部３１０を挟んで、底部３１０から略垂直方向に離れるように底部３１０に設けられている。底部３１０と、側壁部３１２ａと、側壁部３１２ｂと、側壁部３１４ａと、側壁部３１４ｂとによって、略槽型状の形状が画定される。
【００９０】
底部３１０は、略長方形状の形状を有し、粘着剤層１００の底面部１１０と密着することができる。側壁部３１２ａ及び側壁部３１２ｂは、互いに向かい合い略平行に形成され、略長方形状の形状を有する。側壁部３１２ａは、粘着剤層１００の側面部１１２ａと密着することができる。側壁部３１２ｂは、粘着剤層１００の側面部１１２ｂと密着することができる。側壁部３１４ａ及び側壁部３１４ｂは、互いに向かい合い略平行に形成され、略長方形状の形状を有する。側壁部３１４ａは、粘着剤層１００の側面部１１４ａと密着することができる。側壁部３１４ｂは、粘着剤層１００の側面部１１４ｂと密着することができる。
【００９１】
粘着剤層１００の粘着力によって、底部３１０は底面部１１０と密着し、側壁部３１２ａは側面部１１２ａと密着し、側壁部３１２ｂは側面部１１２ｂと密着し、側壁部３１４ａは側面部１１４ａと密着し、側壁部３１４ｂは側面部１１４ｂと密着することで、保持体３００は、粘着剤層１００を安定的に保持することができる。保持体３００に粘着剤層１００が配置されたり形成されたりしたときには、上面部１２０が露出面ＥＳとなる。
【００９２】
側壁部３１２ａ、側壁部３１２ｂ、側壁部３１４ａ及び側壁部３１４ｂの上端には、上端部３１６が形成されている。側壁部３１２ａ、側壁部３１２ｂ、側壁部３１４ａ及び側壁部３１４ｂの高さは、粘着剤層の高さＨよりも短い。このため、粘着剤層１００の上面部１２０（露出面ＥＳ）、側面部１１２ａの上部、側面部１１２ｂの上部、側面部１１４ａの上部及び側面部１１４ｂの上部は、保持体３００の上端部３１６から露出する。すなわち、粘着剤層１００は、その一部が、保持体３００から突出するように設けられている。
【００９３】
＜粘着剤層１００が保持体３００から突出することによる機能＞
上述したように、粘着剤層１００の上面部１２０、側面部１１２ａの上部、側面部１１２ｂの上部、側面部１１４ａの上部及び側面部１１４ｂの上部は、上端部３１６から露出する。言い換えれば、保持体３００の側壁部３１２ａ、側壁部３１２ｂ、側壁部３１４ａ及び側壁部３１４ｂの上側には、長さ方向ＬＤ及び幅方向ＷＤのいずれについても、側壁は形成されていない。すなわち、側壁部３１２ａ、側壁部３１２ｂ、側壁部３１４ａ及び側壁部３１４ｂの上側は、長さ方向ＬＤ及び幅方向ＷＤに開放されており、粘着剤層１００が変形した際に、粘着剤層１００の長さ方向ＬＤ及び幅方向ＷＤに沿った変形の容易性や自由度を確保することができる。
【００９４】
このため、粘着剤層１００が変形したときに、変形の態様によって、粘着剤層１００の側面部１１２ａの上部、側面部１１２ｂの上部、側面部１１４ａの上部、側面部１１４ｂの上部が、保持体３００の外形から膨出するように（はみ出すように）変形したり、収縮するように（萎むように）変形したりすることができる（図６の破線参照）。このように、粘着剤層１００の一部が変形した場合に、変形の大きさや態様に応じて、粘着剤層１００の全体に亘って粘着剤層１００を変位させやすくし、一部の変形を粘着剤層１００の全体で吸収し変形することができる。
【００９５】
粘着剤層１００の長さ方向ＬＤ及び幅方向ＷＤに沿った変形の容易性や自由度を高めることで、粘着剤層１００が変形したときに、フェルールＦＲの表面やガイドピンＧＰやガイドピンＧＰの根本に達するまで粘着剤層１００を変形させやすくできる。すなわち、粘着剤層１００が保持体３００に保持されている状態であっても、粘着剤層１００の変形のし易さを損ねることなく確保することで、フェルールＦＲの表面やガイドピンＧＰやガイドピンＧＰの根本まで、粘着剤層１００を密着させることができる。特に、ガイドピンＧＰが押圧された箇所から、ガイドピンＧＰの長さＧＬｍａｘを確保できない場合であっても、解放に必要な歪みを蓄えることができる。このため、フェルールＦＲの表面やガイドピンＧＰやガイドピンＧＰに存在している塵埃を、粘着力によって粘着剤層１００に転着させ、清浄性を確保することができる。
【００９６】
粘着剤層１００の側面部１１２ａ、１１２ｂ、１１４ａ、１１４ｂが、保持体３００の上端部３１６から突出する高さは、側壁部３１２ａ、３１２ｂ、３１４ａ、３１４ｂの高さの４分の１以上であるのが好ましい。上端部３１６から突出した粘着剤層１００の上部を変形し易くできる。さらに、粘着剤層１００の側面部１１２ａ、１１２ｂ、１１４ａ、１１４ｂが、保持体３００の上端部３１６から突出する高さは、側壁部３１２ａ、３１２ｂ、３１４ａ、３１４ｂの高さの半分以上であるのがより好ましい。上端部３１６から突出した粘着剤層１００の上部の変形の容易性をさらに高めることができる。
【００９７】
クリーナ１０は、上面部１２０（露出面ＥＳ）のほかに、側面部１１２ａの上部、側面部１１２ｂの上部、側面部１１４ａの上部、側面部１１４ｂの上部が、保持体２００から露出するように構成される。すなわち、クリーナ１０は、上面部１２０（露出面ＥＳ）のほかに、少なくとも１つの側面が保持体３００から露出することで、粘着剤層１００の変形のし易さを確保する。
【００９８】
＜＜クリーナ３０＞＞
図７は、クリーナ３０の外観を示す斜視図である。クリーナ３０は、上述した粘着剤層１００と保持体４００とを有する。保持体４００は、クリーナ１０の保持体２００の長さよりも短く形成されている。保持体４００には、長さ方向ＬＤについては、側壁は形成されていない。すなわち、保持体４００の長さ方向ＬＤの側部４１８は、開放されている。粘着剤層１００が変形したときに、変形の態様によって、粘着剤層１００の側面部１１４ａ及び１１４ｂが、保持体４００の外形から膨出するように（はみ出すように）変形したり、収縮するように（萎むように）変形したりすることができる。
【００９９】
さらに、粘着剤層１００の側面部１１２ａ及び１１２ｂの端部も、保持体４００の外形から突出している。このようにすることで、粘着剤層１００の長さ方向ＬＤ及び幅方向ＷＤに沿った変形の容易性や自由度を高める。ガイドピンＧＰが押圧された箇所から、ガイドピンＧＰの長さＧＬｍａｘを確保できない場合であっても、解放に必要な歪みを蓄えることができる。粘着剤層１００が変形したときに、フェルールＦＲの表面やガイドピンＧＰやガイドピンＧＰの根本に達するまで粘着剤層１００を変形させやすくできる。
【０１００】
＜＜＜クリーナ１０、２０及び３０を用いた掃除具の具体例＞＞＞
上述したクリーナ１０、２０及び３０は、雄型のコネクタの場合にも雌型のコネクタの場合にも適用することができる。いずれの場合も、保持体２００、３００及び４００の寸法をコネクタの形状や大きさに合わせればよい。
【０１０１】
＜＜＜＜クリーナ１０、２０、３０を用いたゴミ除去性と糊転写性の確認＞＞＞＞
クリーナ１０、２０、３０を用いてゴミ除去性と糊転写性を以下の方法にて確認した。
（粘着剤層の形成）
アクリル系粘着材料として、アクリル酸エステル共重合体とメタクリル酸エステル共重合体よりなるアクリル系粘着材料１００質量部に対して、エポキシ系硬化剤１質量部、帯電防止剤としてリチウムビストリフルオロメタンスルホンイミド１．６質量部を添加し、攪拌器にて混合し、アクリル系粘着剤を作製した。続いて各保持体に前記アクリル系粘着剤を充填し（四面に側壁が無い保持体については、補助型枠を使用）、８０℃程度のオーブンで１０ｍｉｎ程度の加熱を実施して、各保持体にアクリル系粘着剤層が形成されたクリーナを得た。
【０１０２】
次に、ガイドピンＧＰが突設された光通信用ＭＰＯコネクタの端面（図１においてはガイドピンＧＰが突設された面）にスポイト中に吸引したアリゾナダストを吹き付けて粒子ゴミが付着した状態を形成した。そして前記クリーナを、アリゾナダスト付着面に数回押圧することでゴミ除去性とガイドピン等への糊転写性（糊残り）を確認した。この作業を各クリーナについて実施した。清掃後のゴミの有無と糊残りは、デジタルマイクロスコープを用いて３０倍の倍率にて目視確認を実施した。
【０１０３】
上記試験の結果、本発明のクリーナ１０、２０、３０は、いずれもアリゾナダストを綺麗の除去可能であり、かつ、ガイドピンＧＰ及びガイドピンＧＰの突設面等への糊転写（糊残り）もない状態であった。また、上記清掃試験を終えた各クリーナ面は、破断等が生じることなく、元の形状に復元していた。
【０１０４】
＜＜＜＜本実施の形態の範囲＞＞＞＞
上述したように、本発明は、本実施の形態によって記載したが、この開示の一部をなす記載及び図面はこの発明を限定するものであると理解すべきでない。本発明は、ここでは記載していない様々な実施の形態等を含むことはもちろんである。
【符号の説明】
【０１０５】
１００  粘着剤層
２００  保持体
２１２ａ  側壁部
２１２ｂ  側壁部
３００  保持体
４００  保持体
ＧＰ  ガイドピン
ＣＮ  コネクタ
ＥＳ  露出面
【図１】
2018074468.tif 000003
【図２】
2018074468.tif 000004
【図３】
2018074468.tif 000005
【図４】
2018074468.tif 000006
【図５】
2018074468.tif 000007
【図６】
2018074468.tif 000008
【図７】
2018074468.tif 000009
【国際調査報告】
2018074468.tif 000010
2018074468.tif 000011
2018074468.tif 000012
2018074468.tif 000013